(57)【要約】      （修正有）【課題】  リチウム二次電池として、エネルギー密度が高く良好なサイクル特性を持ち、かつ初回充放電での充放電効率が高い非水電解質二次電池を提供する。【解決手段】  負極活物質を構成する粒子が、ケイ素１と、遷移金属２を核とし、周辺にケイ素酸化物３を含有し、さらにその周辺に炭素４で被覆され、一体化している。慨粒子を含有する負極と、正極との間に配置された電解質を備えることにより、初回充放電での充放電効率が高くかつ、エネルギー密度の高い良好なサイクル特性を持つ二次電池を提供できる。【選択図】  図１
2008004460.tif 000002
【特許請求の範囲】
【請求項１】
負極と正極とリチウムイオン導電性の非水電解質とからなる非水電解質二次電池において、前記負極に用いる負極活物質を形成する粒子が、ケイ素と遷移金属を核とし、周辺にケイ素酸化物を含有し、さらにその周辺に炭素が被覆され、一体化されていることを特徴とする非水電解質二次電池。
【請求項２】
前記負極活物質中のケイ素原子数と、遷移金属原子数の比をａ：ｘで表したとき、２＜ａ／ｘ＜１０であることを特徴とする請求項１に記載の非水電解質二次電池。
【請求項３】
前記負極活物質中のケイ素と遷移金属の重量の合計と、炭素の重量の比をｂ：ｙで表したとき、ｂ／ｙ＜５であることを特徴とする請求項１または２のいずれか１項に記載の非水電解質二次電池。
【請求項４】
前記負極活物質粒子中のケイ素がアモルファス構造をとることを特徴とする請求項１ないし３のいずれか１項に記載の非水電解質二次電池。
【請求項５】
前記負極活物質の粒子の粒径が１００μｍ以下であることを特徴とする請求項１ないし４のいずれか１項に記載の非水電解質二次電池。
【発明の詳細な説明】
【技術分野】
【０００１】
本発明は、非水電解質二次電池に関し、特に負極に関する。
【背景技術】
【０００２】
携帯電話やノートパソコン等のモバイル機器の普及により、その電力源となる二次電池の役割が重要視されている。これらの二次電池には、小型・軽量で、かつ高容量であり、充放電を繰り返しても、劣化しにくい性能が求められることから、現在はリチウムイオン二次電池が最も多く使用されている。
【０００３】
リチウムイオン二次電池の負極には、主として黒鉛やハードカーボン等の炭素を用いている。炭素は、充放電サイクルを良好に繰り返すことができるものの、理論容量付近まで容量向上が実現されていることから、今後、大幅な容量向上は期待出来ない。その一方で、リチウムイオン二次電池の容量向上の要求は強いことから、炭素よりも高容量すなわち高エネルギー密度を有する負極材料の検討が行われている。
【０００４】
リチウムイオン二次電池の負極には、高エネルギー密度で、かつ軽量という観点から金属リチウムの検討もされているが、充放電サイクルの進行にともない、充電時にリチウム表面に樹板（デンドライト）が析出し、この結晶がセパレータを貫通し、内部短絡を起こすために、寿命が短いという問題点があった。
【０００５】
エネルギー密度を高める材料として、組成式がＬｉxＡ（Ａはアルミニウムなどの元素からなる）で表されるリチウムと合金を形成するＬｉ吸蔵物質を負極活物質として用いることが検討されている。この負極は単位体積当りのリチウムイオンの吸蔵放出量が多く、高容量である。最近では、特にＳｉを負極活物質として用いることが報告されている（非特許文献１、２）。このような負極材料を用いることによって、高容量の負極が得られるとされている。
【０００６】
この種のＳｉを用いた負極は、単位体積当りのリチウムイオンの吸蔵放出量が多く、高容量であるものの、リチウムイオンが吸蔵放出される際に電極活物質自体が膨脹収縮するために微粉化が進行し、初回充放電における不可逆容量が大きく、また充放電サイクルの寿命が短いという問題点があった。
【０００７】
このＳｉを用いた不可逆容量の低減及び充放電サイクルの寿命の改善対策として、ケイ素酸化物を活物質として用いる方法が報告されている（特許文献１）。この方法では、ケイ素酸化物を活物質として用いることにより、活物質単位重量あたりの体積膨張収縮を減らすことができるため、サイクル特性の向上が確認されたが、酸化物の導電性が低いため、集電性が低下し、不可逆容量が大きいという問題点を有していた。また、ケイ素酸化物を活物質として用いた際の集電性を向上させるために、ケイ素酸化物に鉄やチタンを添加することが報告されている（特許文献２）。しかし、これらの金属は電解液に対する耐食性や、耐酸化性が弱いために、金属を添加しただけではサイクルを繰り返すと導電性が低下してしまうという問題点を有していた。さらに不可逆容量の低減及び充放電サイクルの寿命の改善対策として、ケイ素、ケイ素酸化物に炭素材料を複合化させた粒子を活物質として用いる方法が報告されている（特許文献３）。これによりサイクル特性の向上が確認されたものの、まだ不十分である。
【０００８】
【特許文献１】特開平６−３２５７６５号公報
【特許文献２】特開平７−２３０８００号公報
【特許文献３】特開２００４−１３９８８６号公報
【非特許文献１】ホング・リー(Hong Li)他著, A High Capacity Nano-Si Composite Anode Material for Lithium Rechargeable Batteries
【非特許文献２】Electrochemical and Solid-State Letters, 第２巻, 第１１号, Ｐ５４７−５４９
【発明の開示】
【発明が解決しようとする課題】
【０００９】
第一の課題は、ケイ素もしくはケイ素酸化物系負極は、サイクル信頼性が不十分であることである。第二の課題は、特にケイ素酸化物を負極活物質として用いる場合に、初回充放電での充放電効率が低いことである。第三の課題は、ケイ素酸化物系負極は導電性が低く、また集電性が低いことである。
【００１０】
従って、本発明の課題は、集電性を向上させ、初回充放電での充放電効率が高く、かつエネルギー密度の高い良好なサイクル特性を持つ負極を備えた非水電解質二次電池を提供することを目的とする。
【課題を解決するための手段】
【００１１】
本発明によれば、負極活物質を形成する粒子が、ケイ素と遷移金属を核とし、周辺にケイ素酸化物を含有し、さらにその周辺に炭素が被覆、一体化していることを特徴とする非水電解質二次電池用負極が得られる。
【００１２】
また、本発明によれば、前記負極中のケイ素原子数と、前記遷移金属原子数の比をａ：ｘで表したとき、２＜ａ／ｘ＜１０であることを特徴とする非水電解質二次電池用負極が得られる。
【００１３】
また、本発明によれば、前記負極中のケイ素と遷移金属の重量の合計と、炭素の重量の比をｂ：ｙで表したとき、ｂ／ｙ＜５であることを特徴とする非水電解質二次電池用負極が得られる。
【００１４】
また、本発明によれば、前記負極活物質粒子中のケイ素がアモルファス構造をとることを特徴とする非水電解質二次電池用負極が得られる。
【００１５】
また、本発明によれば、前記負極活物質粒子の粒径が１００μｍ以下であることを特徴とする非水電解質二次電池用負極が得られる。
【発明の効果】
【００１６】
活物質として作用するケイ素の周辺にケイ素酸化物、及び炭素を被覆することにより、電極活物質自体の膨脹収縮を緩和できるため、初回充放電における不可逆容量の低減、および充放電サイクル寿命の改善につながる。
【００１７】
また、核となるケイ素に遷移金属を含有させることにより、集電性を向上させ、なおかつ遷移金属自身は電解液に接触しないので、電解液に対する耐食性や耐酸化性を保つことが出来る。このことより、初回充放電での充放電効率が高く、かつエネルギー密度の高い良好なサイクル特性を持つ二次電池を提供できる。
【発明を実施するための最良の形態】
【００１８】
本発明は、ケイ素と遷移金属を核とし、その周辺にケイ素酸化物、炭素が被覆されて一体化した活物質粒子を非水電解質二次電池の負極として用いるものである。
【００１９】
本発明の実施の形態について図面を参照して説明する。
【００２０】
図１は、負極活物質を形成する粒子の構造図を示す。負極活物質粒子５は、ケイ素単体１、遷移金属２を核とし、その周辺にケイ素酸化物３、炭素４の順にそれぞれが被覆された粒径１００μｍ以下、望ましくは粒径２０μｍ以下の粒子である。粒径が小さいほど、充放電におけるリチウムの出入りがしやすく、容量の低下が生じにくくなる傾向にあるためである。
【００２１】
ケイ素単体１は、充放電の際Ｌｉを吸蔵あるいは放出する。ケイ素は充放電時の体積変化を緩和させるため、アモルファス構造とするのが望ましい。充放電の際、ケイ素酸化物３は、ＳｉＯx（０＜ｘ≦２）で表される。遷移金属２は、ケイ素の充放電による体積膨張を抑制されるために用いられるが、単体もしくはその化合物あるいは混合物の形態をとることができる。遷移金属としては、Ｆｅ，Ｎｉ，Ｃｏ，Ｔｉ，Ｚｒ，Ｎｂ，Ｖ，Ｔａ，Ｍｏ，Ｗ，Ｐｄ，Ｐｔ，Ｒｈ，Ｉｒ，Ｒｕ，Ｏｓ，Ｒｅの元素から選ばれる少なくとも１種以上の金属を用いるのが、なお望ましい。これらの遷移金属は、導電性のケイ酸化合物（Ｍ−ＳｉＯ2）を形成し、そのケイ酸化合物がＳｉとの密着性が良好で、良好な導電性を保つことができるので、よりサイクル特性の改善が可能である。上記ケイ素原子数と、遷移金属単体もしくはその化合物中の遷移金属原子数の比をａ：ｘで表したとき、２＜ａ／ｘ＜１０であり、望ましくは３＜ａ／ｘ＜５である。ａ／ｘ＜２ではケイ素原子数不足のため初期の容量が不足し、ａ／ｘ＞１０ではケイ素原子数過多のため、繰り返し充放電による活物質の体積膨張が生じ、容量劣化を引き起こしてしまうためである。
【００２２】
炭素４は、アモルファス系炭素、黒鉛系炭素のどちらを含んでも良いが、黒鉛系炭素との混合により、活物質間の伝導性改善に寄与するため、アモルファス系炭素は、アモルファス系炭素と黒鉛系炭素の混合物であればなお望ましい。上記粒子核（ケイ素、遷移金属、ケイ素酸化物）と炭素の重量比をｂ：ｙで表したとき、ｂ／ｙ＜５であり、望ましくは０．２＜ｂ／ｙ＜４である。ｂ／ｙ＜０．２では、含ケイ素粒子核の割合が少なすぎて、容量が炭素材料と変わらなくなってしまい、ｂ／ｙ＞４では、含ケイ素粒子核の割合が多過ぎて、繰り返し充放電の膨張を抑制できなくなってしまうためである。
【００２３】
負極活物質粒子５は、以下のようにして作製する。ケイ素と金属を溶融後、単ロール等により急冷した後、粒径５０μｍ以下に粉砕し、含酸素雰囲気下で表面酸化することにより安定化させる。アモルファス系を主成分とする炭素粉末、及びバインダを有機溶剤と混錬させてスラリーを生成し、非酸素雰囲気下で焼成する。合金粉末の形成は、溶融後、単ロール等により急冷する方法以外に、メカニカルアロイング法、ガスアトマイズ法などが挙げられる。
【００２４】
図２に、本発明による負極を用いた二次電池の断面図を示す。図２に示すように、金属リチウム９が負極で、活物質層１０が正極となる。電池内には金属板の電池収納ケース兼集電体６、同一金属材料の封止板７、絶縁性のガスケット８、金属リチウム９が配置される。また、電極１２は、活物質層１０と金属箔１１からなり、金属リチウム９と電極１２の間にセパレータ１３が配置される。
【００２５】
金属板の電池収納ケース兼集電体６、及び封止板７は、電解液による腐食等の反応を生じない材料であり、例えばアルミニウム、鉄、ステンレス、ニッケル等である。ガスケット８は電解液による反応を生じず、かつ絶縁性の材料であり、例えばポリエチレン、ポリプロピレンのようなオレフィン系樹脂である。
【００２６】
活物質層１０は上記の方法で生成した負極活物質粒子と、ポリフッ化ビニリデン（ＰＶＤＦ）等の結着剤とをＮ−メチル−２−ピロリドン（ＮＭＰ）等の溶剤に分散させ混練し、金属箔１１の上に塗布し、高温雰囲気で乾燥することにより形成される。活物質層１０中には、必要に応じて導電性を付与するため、カーボンブラックやアセチレンブラック等を混合してもよい。金属箔１１は導電性の金属であり、例えばアルミニウム、銅、ステンレス、金、タングステン、モリブデン等の単体金属または合金が上げられる。また金属箔１１の厚みは、強度を保てるような厚みとすることが好ましいことから、４〜１００μｍであることが好ましく、エネルギー密度を高めるためには、５〜３０μｍであることがさらに好ましい。
【００２７】
セパレータ１３は、ポリプロピレン、ポリエチレン等のポリオレフィン、フッ素樹脂等の多孔性フィルムを用いると良い。
【００２８】
また、電池に用いる電解液としては、プロピレンカーボネート（ＰＣ）、エチレンカーボネート（ＥＣ）、ブチレンカーボネート（ＢＣ）、ビニレンカーボネート（ＶＣ）等の環状カーボネート類、ジメチルカーボネート（ＤＭＣ）、ジエチルカーボネート（ＤＥＣ）、エチルメチルカーボネート（ＥＭＣ）、ジプロピルカーボネート（ＤＰＣ）等の鎖状カーボネート類、ギ酸メチル、酢酸メチル、プロピオン酸エチル等の脂肪族カルボン酸エステル類、γ−ブチロラクトン等のγ−ラクトン類、１，２−エトキシエタン（ＤＥＥ）、エトキシメトキシエタン（ＥＭＥ）等の鎖状エーテル類、テトラヒドロフラン、２−メチルテトラヒドロフラン等の環状エーテル類、ジメチルスルホキシド、１，３−ジオキソラン、ホルムアミド、アセトアミド、ジメチルホルムアミド、ジオキソラン、アセトニトリル、プロピルニトリル、ニトロメタン、エチルモノグライム、リン酸トリエステル、トリメトキシメタン、ジオキソラン誘導体、スルホラン、メチルスルホラン、１，３−ジメチル−２−イミダゾリジノン、３−メチル−２−オキサゾリジノン、プロピレンカーボネート誘導体、テトラヒドロフラン誘導体、エチルエーテル、１，３−プロパンサルトン、アニソール、Ｎ−メチルピロリドン、などの非プロトン性有機溶媒を一種又は二種以上を混合して使用し、これらの有機溶媒に溶解するリチウム塩を溶解させる。リチウム塩としては、例えばＬｉＰＦ6、ＬｉＡｓＦ6、ＬｉＡｌＣｌ4、ＬｉＣｌＯ4、ＬｉＢＦ4、ＬｉＳｂＦ6、ＬｉＣＦ3ＳＯ3、ＬｉＣＦ3ＣＯ2、Ｌｉ（ＣＦ3ＳＯ2）2、ＬｉＮ（ＣＦ3ＳＯ2）2、ＬｉＢ10Ｃｌ10、低級脂肪族カルボン酸リチウム、クロロボランリチウム、四フェニルホウ酸リチウム、ＬｉＢｒ、ＬｉＩ、ＬｉＳＣＮ、ＬｉＣｌ、イミド類などがあげられる。また、電解液に代えてポリマー電解質を用いても良い。
【実施例】
【００２９】
本発明の実施例について以下に説明する。
【００３０】
（実施例１）
ケイ素単体（原子数ａ）とニッケル単体（原子数ｘ）を原子数比ａ／ｘ＝５にて混合し、アルゴン雰囲気下、１７００℃にて溶融、急冷させて合金粉末を形成した後、粒径５０μｍ以下に粉砕し、大気中に２４時間放置し安定化させた。上記合金粉末（重量ｂ）とアモルファス系炭素（重量ｙ）をｂ／ｙ＝１．５の割合で、ポリイミド系バインダ、及びエタノールと共に混錬させ、窒素雰囲気下、９００℃にて焼成した後、最大粒径２０μｍ以下となるよう粉砕処理を行った。このようにして生成した複合粒子を用いて、以下のようにして負極活物質を作製した。
【００３１】
活物質層１０は負極活物質粒子９０ｗｔ％、バインダとしてポリフッ化ビニリデン１０ｗｔ％、溶剤としてＮ−メチル−２−ピロリドンを混合した電極材を銅箔の上に成形し、１２５℃で乾燥した。この活物質層１０／銅箔シートをφ１２ｍｍに打ち抜き、外寸φ２１ｍｍ、内寸φ２０ｍｍの電池収納ケース内に配置した。負極活物質層１０上に電解液を注液し、その上にセパレータ１３、金属リチウム９の順に積層し、最後にガスケット８をはさみ、封止板７を載せてかしめることによりコイン型電池を作製した。なお電解液には、エチレンカーボネート（ＥＣ）と、ジエチルカーボネート（ＤＥＣ）と、エチルメチルカーボネート（ＥＭＣ）との３：５：２の混合溶媒に１ｍｏｌ／ｌのＬｉＰＦ6を溶解したものを用いた。
【００３２】
この電池を充放電電流１ｍＡとして、電圧２．０Ｖから０Ｖの範囲における充放電サイクル試験を実施した。
【００３３】
（実施例２）
ニッケル単体の代わりに鉄単体を用いて負極活物質粒子を作製した。その他は実施例１と同様にして電池を作製し、充放電サイクル試験を実施した。
【００３４】
（実施例３）
ニッケル単体の代わりにチタン単体を用いて負極活物質粒子を作製した。その他は実施例１と同様にして電池を作製し、充放電サイクル試験を実施した。
【００３５】
（実施例４）
ニッケル単体の代わりにアルミニウム単体を用いて負極活物質粒子を作製した。その他は実施例１と同様にして電池を作製し、充放電サイクル試験を実施した。
【００３６】
（実施例５）
ケイ素単体（原子数ａ）とニッケル単体（原子数ｘ）を原子数比ａ／ｘ＝２の割合にて混合した。その他は実施例１と同様にして電池を作製し、充放電サイクル試験を実施した。
【００３７】
（実施例６）
ケイ素単体（原子数ａ）とニッケル単体（原子数ｘ）を原子数比ａ／ｘ＝３の割合にて混合した。その他は実施例１と同様にして電池を作製し、充放電サイクル試験を実施した。
【００３８】
（実施例７）
ケイ素単体（原子数ａ）とニッケル単体（原子数ｘ）を原子数比ａ／ｘ＝１０の割合にて混合した。その他は実施例１と同様にして電池を作製し、充放電サイクル試験を実施した。
【００３９】
（実施例８）
ケイ素単体（原子数ａ）とニッケル単体（原子数ｘ）を原子数比ａ／ｘ＝１５の割合にて混合した。その他は実施例１と同様にして電池を作製し、充放電サイクル試験を実施した。
【００４０】
（実施例９）
合金粉末（重量ｂ）とアモルファス系炭素（重量ｙ）をｂ／ｙ＝０．５の割合にて混合した。その他は実施例１と同様にして電池を作製し、充放電サイクル試験を実施した。
【００４１】
（実施例１０）
合金粉末（重量ｂ）とアモルファス系炭素（重量ｙ）をｂ／ｙ＝３の割合にて混合した。その他は実施例１と同様にして電池を作製し、充放電サイクル試験を実施した。
【００４２】
（実施例１１）
合金粉末（重量ｂ）とアモルファス系炭素（重量ｙ）をｂ／ｙ＝５の割合にて混合した。その他は実施例１と同様にして電池を作製し、充放電サイクル試験を実施した。
【００４３】
（実施例１２）
合金粉末（重量ｂ）とアモルファス系炭素（重量ｙ）をｂ／ｙ＝１０の割合にて混合した。その他は実施例１と同様にして電池を作製し、充放電サイクル試験を実施した。
【００４４】
（実施例１３）
負極活物質粒子の粉砕処理の際、最大粒径を１０μｍ以下に調整した。その他は実施例１と同様にして電池を作製し、充放電サイクル試験を実施した。
【００４５】
（実施例１４）
負極活物質粒子の粉砕処理の際、最大粒径を５０μｍ以下に調整した。その他は実施例１と同様にして電池を作製し、充放電サイクル試験を実施した。
【００４６】
（実施例１５）
負極活物質粒子の粉砕処理の際、最大粒径を１００μｍ以下に調整した。その他は実施例１と同様にして電池を作製し、充放電サイクル試験を実施した。
【００４７】
（実施例１６）
負極活物質粒子の粉砕処理の際、最大粒径を１５０μｍ以下に調整した。その他は実施例１と同様にして電池を作製し、充放電サイクル試験を実施した。
【００４８】
（比較例）
粒径５０μｍのケイ素単体（原子数ｃ）とニッケル単体（原子数ｚ）を原子数比ｃ／ｚ＝５にて混合し、大気中に２４時間放置し安定化させた後、上記粉末の混合物（重量ｄ）とアモルファス系炭素（重量ｗ）をｄ／ｗ＝１．５の割合で混合した。このようにして生成した混合物を負極活物質粒子の代わりに用いた。その他は実施例１と同様にして電池を作製し、充放電サイクル試験を実施した。
【００４９】
電池組立前の負極にてＸ線回折測定を行ったところ、実施例１から実施例１６および比較例では、負極活物質層はアモルファス構造をとっていることを確認した。
【００５０】
実施例１から実施例１６および比較例１の、比較例１に対する相対的な負極放電容量エネルギー密度（活物質層１０の単位体積当たり）を表１に示す。また、実施例１から実施例１６、比較例１の初回充放電効率および１００サイクル後の容量維持率も表１に示す。１００サイクル後の容量維持率は、式（１）にて算出した。
（各サイクルにおける放電容量）／（５サイクル目における放電容量）・・・（１）
【００５１】
【表１】
2008004460.tif 000003
【００５２】
表１より、実施例１〜実施例４では、いずれも比較例より大きい負極放電容量エネルギー密度を示した。実施例４のアルミニウムを複合させた場合のみ特性が不十分であるが、その一方で実施例１〜実施例３の遷移金属を複合させた場合は、良好な特性を示した。このことから、遷移金属を複合粒子に混合させることにより、負極放電容量エネルギー密度、初回充放電効率、及び１００サイクル後の容量維持率の改善のいずれにも効果があることが分かる。
【００５３】
実施例１及び実施例５〜実施例８では、ケイ素／金属の原子数比を減少させると、活物質の減少から負極放電容量エネルギー密度が低下するが、ケイ素／金属の原子数比が１０を超える場合、著しくサイクル特性の低下、及び初回充放電効率の低下が見られた。このことから、ケイ素／金属の原子数比を１０未満とすることにより、初回充放電効率、及び１００サイクル後の容量維持率の改善に効果があることが分かる。
【００５４】
実施例１及び実施例９〜実施例１２では、合金／炭素の重量比を減少させると、活物質の減少から負極放電容量エネルギー密度が低下するが、合金／炭素の重量比が５を超える場合、著しくサイクル特性の低下、及び初回充放電効率の低下が見られた。このことから、合金（ケイ素＋金属）／炭素の重量比を５未満とすることにより、初回充放電効率、及び１００サイクル後の容量維持率の改善に効果があることが分かる。
【００５５】
実施例１及び実施例１３〜実施例１６では、活物質粒径の最大粒径が１００μｍを超える場合、著しくサイクル特性の低下、及び初回充放電効率の低下が見られた。このことから、活物質粒径の最大粒径は１００μｍ未満とすることにより、初回充放電効率、及び１００サイクル後の容量維持率の改善に効果があることが分かる。
【００５６】
このように、本発明により、初回充放電効率が高く、負極のエネルギー密度も高い、かつサイクル特性の良い電池を提供できることが確認できた。
【図面の簡単な説明】
【００５７】
【図１】本発明の負極活物質を形成する粒子の構造図。
【図２】本発明による負極を評価するために用いた二次電池の断面図。
【符号の説明】
【００５８】
１    ケイ素単体
２    遷移金属
３    ケイ素酸化物
４    炭素
５    負極活物質粒子
６    電池収納ケース兼集電体
７    封止板
８    ガスケット
９    金属リチウム
１０    活物質層
１１    金属箔
１２    電極
１３    セパレータ
【図１】
2008004460.tif 000004
【図２】
2008004460.tif 000005
【手続補正書】
【提出日】平成18年11月9日(2006.11.9)
【手続補正１】
【補正対象書類名】明細書
【補正対象項目名】０００５
【補正方法】変更
【補正の内容】
【０００５】
エネルギー密度を高める材料として、組成式がＬｉxＡ（Ａはアルミニウムなどの元素からなる）で表されるリチウムと合金を形成するＬｉ吸蔵物質を負極活物質として用いることが検討されている。この負極は単位体積当りのリチウムイオンの吸蔵放出量が多く、高容量である。最近では、特にＳｉを負極活物質として用いることが報告されている（非特許文献１）。このような負極材料を用いることによって、高容量の負極が得られるとされている。
【手続補正２】
【補正対象書類名】明細書
【補正対象項目名】０００８
【補正方法】変更
【補正の内容】
【０００８】
【特許文献１】特開平６−３２５７６５号公報
【特許文献２】特開平７−２３０８００号公報
【特許文献３】特開２００４−１３９８８６号公報
【非特許文献１】ホング・リー(Hong Li)他著,「A High Capacity Nano-Si Composite Anode Material for Lithium Rechargeable Batteries」,Electrochemical and Solid-State Letters, 第２巻, 第１１号,Ｐ５４７−５４９